Brevet FR3029360A1 — publié le 20160603

PP000523FR 1 La présente invention se rapporte au domaine des batteries lithium organique de hautes densités d'énergie et de puissance. En particulier, la présente invention concerne une batterie lithium organique comprenant une électrode positive à base de composés organiques rédox et un électrolyte comprenant une concentration élevée en sel de lithium, et son procédé de fabrication. Les batteries au lithium sont devenues des constituants indispensables dans de nombreux dispositifs qui comprennent des appareils portables, tels que notamment les téléphones mobiles, les ordinateurs et l'outillage léger, ou des appareils plus lourds tels que des moyens de transports à deux roues (bicyclettes, cyclomoteurs) ou à quatre roues (véhicules automobiles électriques ou hybrides). Elles sont également largement étudiées pour une utilisation dans le domaine du stockage stationnaire d'énergie. Une batterie au lithium métal comprend au moins une électrode négative et au moins une électrode positive entre lesquelles est placé un séparateur imprégné par un électrolyte liquide ou un électrolyte polymère solide assurant par lui-même à la fois la séparation physique des électrodes et le transport des ions lithium. L'électrode négative est constituée d'une feuille de lithium métallique ou d'un alliage de lithium, éventuellement supportée par un collecteur de courant ; et l'électrode positive est constituée par un collecteur de courant supportant un matériau d'électrode contenant au moins une matière active d'électrode positive capable d'insérer des ions lithium de manière réversible, éventuellement un polymère qui joue le rôle de liant (e.g. poly(fluorure de vinylidène) ou PVdF) et/ou éventuellement un agent générant une conductivité électronique (e.g. noir de carbone). L'électrolyte liquide est par exemple constitué d'un sel de lithium (e.g. LiBF4, LiC104, LiPF6, etc...) en solution dans un solvant choisi pour optimiser le transport et la dissociation des ions. Les solvants d'électrolyte conventionnels (e.g. carbonate de propylène, rbutyrolactone, sulfolane, diméthoxyéthane, tétrahydrofurane, 1,3-dioxolane, etc...) sont saturés dans des conditions normales à environ 1-1,5 mol/1 de sel de lithium. Le séparateur est généralement constitué d'un matériau poreux non conducteur électronique, par exemple d'un matériau PP000523FR 2 polymère à base de polyoléfines (e.g. polyéthylène) ou de fibres (e.g. fibres de verre ou fibres de bois). Au cours du fonctionnement de la batterie, des ions lithium passent de l'une à l'autre des électrodes à travers l'électrolyte. Lors de la décharge de la 5 batterie, une quantité de lithium réagit avec la matière active d'électrode positive à partir de l'électrolyte, et une quantité équivalente est introduite dans l'électrolyte à partir de la matière active de l'électrode négative, la concentration en lithium restant ainsi constante dans l'électrolyte. L'insertion du lithium dans l'électrode positive est compensée par apport d'électrons à 10 partir de l'électrode négative via un circuit extérieur. Lors de la charge, les phénomènes inverses ont lieu. Les divers constituants d'une batterie au lithium sont choisis de manière à produire, au coût le plus faible possible, des batteries qui ont une densité d'énergie élevée, une bonne stabilité au cyclage et qui fonctionnent 15 avec sécurité. Pour des raisons historiques mais aussi de performances électrochimiques, les technologies actuellement commercialisées reposent sur l'usage quasi-exclusif de matériaux d'électrode inorganiques, principalement à base des métaux de transition tels que Co, Mn, Ni ou Fe. Toutefois, ces 20 matériaux d'électrode inorganiques (e.g. LiCo02, LiMn04, LiFePO4, LiNi0,8Coo,i5A10,0502, LiNiv3Mni/3C01/302, LiNi0,01111,504, etc-) présentent de nombreux inconvénients tels que le risque d'explosion de la batterie, leur toxicité élevée, leur difficulté de recyclage, leur coût élevé et/ou leur faible capacité spécifique. En outre, ces matériaux inorganiques sont généralement 25 élaborés à partir de ressources d'origine géologique (i.e. non renouvelables) et énergivores dans leur procédé. Compte tenu des volumes de production de batteries annoncés (plusieurs milliards d'unités par an pour la technologie Li-ion), ces matériaux d'électrode inorganiques risquent de ne plus être disponibles en grande quantité à terme. Par ailleurs, aucune des technologies 30 existantes ne répond parfaitement aux besoins tandis que de nouvelles normes apparaissent au niveau européen sur le plan environnemental (voir http://ec.europa.eu/environment/waste/batteries/, directive 2006/66/EC). PP000523FR 3 Dans ce contexte, le développement de batteries lithium organique comprenant comme matière active d'électrode positive une structure organique rédox (e.g. dérivés de nitroxydes, composés polyaromatiques), c'est-à-dire une structure organique capable de mettre en oeuvre une ou plusieurs réactions d'oxydoréductions réversibles, notamment en échangeant des électrons avec une électrode et simultanément en s'associant avec des ions lithium, laisse entrevoir certaines potentialités. Tout d'abord, ces structures organiques rédox présentent l'avantage de comprendre des éléments chimiques (C, H, N, 0, S, en particulier) pouvant potentiellement dériver de ressources renouvelables, les rendant ainsi plus abondants. Ensuite, elles se détruisent assez facilement par simple combustion à température relativement modérée. En outre, leurs propriétés électrochimiques (propriétés de conduction ionique et électronique, valeur du potentiel d'oxydation, capacité spécifique) peuvent être modulées par une fonctionnalisation adaptée (e.g. intégration de groupements attracteurs proches du centre rédox). Enfin, les structures organiques rédox ont généralement une densité relative de l'ordre de 1 g/cm3, elles sont donc plus légères que les matériaux d'électrode inorganiques, et conduisent par conséquent à des batteries au lithium présentant un poids réduit. Les études menées sur les batteries lithium organique depuis le début des années 80 ont été exclusivement centrées sur la recherche de nouvelles structures organiques rédox et ont montré que les propriétés fondamentales requises pour qu'une structure organique rédox puisse être mise en oeuvre comme matière active d'électrode positive sont l'électroactivité, la réversibilité et une quasi insolubilité dans l'électrolyte. A titre d'exemple, des polymères conducteurs 7u-conjugués tels que le polypyrrole, le polythiophène, la polyaniline, le polyacétylène ou le polyacryloxy(TEMPO) (avec TEMPO : 2,2,6,6-tétraméthyl pipéridine-1-N-oxyle) ont été utilisés dans des batteries au lithium comme matériau d'électrode positive. Toutefois, ces structures organiques rédox présentent généralement des capacités spécifiques faibles de l'ordre de 100 mAh/g, notamment en raison du fait qu'elles ne permettent pas d'échanger plus de 0,5 électron par PP000523FR 4 monomère au cours des réactions d'oxydoréductions. L'utilisation de dérivés de la quinone comme matière active d'électrode positive, une quinone se caractérisant généralement par deux fonctions carbonylées présentes sur un noyau aromatique, a également suscité un 5 intérêt croissant. À titre d'exemple, la 1,4-benzoquinone et la 9,10-phénanthrènequinone (qui présentent deux fonctions carbonylées) ont respectivement des capacités spécifiques théoriques élevées de l'ordre de 500 mAh/g et 256 mAh/g. En outre, elles peuvent subir théoriquement une réaction d'oxydoréduction à deux électrons. En particulier, JPS5686466 décrit 10 une batterie lithium organique comprenant une électrode négative constituée de lithium métal ; une électrode positive comprenant de la 9,10-phénanthrènequinone comme matière active ; un électrolyte liquide constitué par du LiC104 en solution dans du carbonate de propylène ; et un séparateur imprégné dudit électrolyte liquide. La batterie présente une bonne 15 stabilité en ce qui concerne sa capacité de décharge. Toutefois, la réversibilité des réactions d'oxydoréduction est insuffisante et la tension de décharge moyenne est relativement faible (i.e. de l'ordre de 2-2,5 volts). Des résultats similaires ont été obtenus avec l'anthraquinone. Ainsi, il a été proposé des quinones comprenant un plus grand nombre 20 de fonctions carbonylées (e.g. trois ou quatre fonctions carbonylées) afin d'améliorer les performances électrochimiques des batteries lithium organique. Par exemple, Yao et al. [Int. J. of Electrochem. Sci., 2011, 6, 2905] ont décrit une batterie lithium organique comprenant une électrode négative constituée d'une feuille de lithium métal ; une électrode positive constituée par un 25 collecteur de courant en aluminium supportant un matériau d'électrode comprenant de la 5,7,12,14-pentacènetétrone (PT) comme matière active, du noir d'acétylène comme agent générant une conductivité électronique et du polytétrafluoroéthylène comme liant ; un électrolyte liquide constitué par du bis(trifluorométhanesulfonyl) imide de lithium (LiTFSI) en solution à 1 mol/1 30 dans de la rbutyrolactone ; et un séparateur en fibres de verre imprégné dudit électrolyte liquide. Toutefois, la résistance au cyclage d'une telle batterie reste faible puisque la capacité spécifique initiale est de l'ordre de 300 mAh/g PP000523FR et chute à 170 mAh/g après 10 cycles. Cette mauvaise stabilité au cyclage est principalement liée à la solubilité de la matière active d'électrode positive (PT) dans le solvant de l'électrolyte liquide (cf. rbutyrolactone). En effet, la plupart des structures organiques rédox de faible masse molaire (i.e. masse molaire 5 inférieure à 3000 g/mol) sont solubles dans le solvant de l'électrolyte liquide. Aussi, lorsqu'une structure organique rédox est utilisée comme matière active d'électrode, la conductivité électronique entre le collecteur de courant et ladite matière active devient insuffisante et la réactivité est réduite. En outre, la concentration de matière active pouvant être engagée dans une réaction 10 d'oxydoréduction est diminuée, ce qui induit une chute de la capacité de la batterie. D'autres structures organiques rédox à base d'indolin-3-one, telles que le colorant Indigo, également appelé Indigotine ou 2-(1,3-dihydro-3-oxo-2Hindole-2-ylidène)-1,2-dihydro-3H-indole-3-one, ont également été proposées. 15 En particulier, Yao et al. [Chem. Letters, 2010, 39, 950] ont décrit une batterie lithium organique comprenant une électrode négative constituée d'une feuille de lithium métal ; une électrode positive constituée par un collecteur de courant en aluminium supportant un matériau d'électrode comprenant de l'Indigotine comme matière active, du noir d'acétylène comme agent générant 20 une conductivité électronique et du polytétrafluoroéthylène comme liant ; un électrolyte liquide constitué par de l'hexafluorophosphate de lithium (LiPF6) en solution à 1 mol/1 dans un mélange de carbonate de propylène et de carbonate de diéthyle ; et un séparateur imprégné dudit électrolyte liquide. Là encore, la capacité spécifique chute de 200 mAh/g à 20 mAh/g après une dizaine de 25 cycles, révélant une mauvaise stabilité au cyclage. Afin d'éviter la dissolution de la matière active dans l'électrolyte, la demande de brevet EP 2546907 Al décrit la fabrication d'une batterie lithium organique comprenant une électrode négative constituée d'une feuille de lithium métal ; une électrode positive constituée par un collecteur de courant 30 en aluminium supportant un matériau d'électrode comprenant une structure organique rédox de type pyrène-4,5,9,10-tétraone répondant à la formule (1) suivante : PP000523FR 6 R5 (1) du noir d'acétylène comme agent générant une conductivité électronique et du polytétrafluoroéthylène comme liant ; un électrolyte liquide constitué par de l'hexafluorophosphate de lithium (LiPF6) en solution à 1 mol/1 dans un mélange 5 de carbonate d'éthylène et de carbonate de méthyle et d'éthyle ; et un séparateur poreux en polyéthylène imprégné dudit électrolyte liquide. Les performances de la batterie lithium organique sont améliorées en termes de résistance au cyclage et de tension de décharge moyenne. Cependant, la préparation de la structure organique rédox répondant à la formule (1) est 10 complexe (i.e. elle comprend un grand nombre d'étapes) et longue. Ainsi, le but de la présente invention est de pallier les inconvénients de l'art antérieur précité et de fournir une batterie lithium organique économique, qui met en oeuvre des matières premières peu coûteuses, recyclables et non toxiques, et présentant de bonnes performances électrochimiques notamment 15 en termes de résistance au cyclage. Ces buts sont atteints par l'invention qui va être décrite ci-après. L'invention a donc pour premier objet une batterie lithium organique comprenant : - une électrode négative comprenant du lithium métal ou un alliage de 20 lithium métal, - une électrode positive éventuellement supportée par un collecteur de courant, ladite électrode positive comprenant au moins une structure organique rédox, au moins un liant polymère P1 et au moins un agent générant une conductivité électronique, ladite structure organique rédox étant 25 différente des agents soufrés choisis parmi le soufre élémentaire S8 et les composés organiques soufrés comprenant au moins une liaison S-S, PP000523FR 7 ladite batterie lithium organique étant caractérisée en ce qu'elle comprend en outre un électrolyte comprenant au moins un sel de lithium L1 et au moins un polyether linéaire liquide de faible masse molaire, étant entendu que : * lorsque l'électrolyte est un électrolyte liquide, la concentration en sel de lithium L1 dans ledit électrolyte liquide est d'au moins 1,6 mol/1 environ, et l'électrolyte liquide imprègne un séparateur poreux, et * lorsque l'électrolyte est un électrolyte polymère gélifié, il comprend en outre au moins un liant polymère P2, et la concentration en sel de lithium L1 dans ledit électrolyte polymère gélifié est telle que le rapport 0/Li est d'au plus 15 environ, étant entendu que dans le rapport 0/Li, « 0 » désigne le nombre d'atomes d'oxygène fournis par les unités éthers du polyether linéaire liquide de faible masse molaire, et éventuellement par les unités éthers du liant polymère P2 s'il en contient, et « Li » désigne le nombre d'ions lithium fournis par le sel de lithium L1. Les inventeurs de la présente demande ont ainsi découvert que l'utilisation d'une concentration élevée en sel de lithium associée à la présence d'un polyether linéaire liquide de faible masse moléculaire dans l'électrolyte de la batterie lithium organique permettent d'améliorer significativement les performances électrochimiques de ladite batterie, notamment en termes de stabilité de la capacité spécifique pendant la décharge sur un grand nombre de cycles. Ceci est tout à fait surprenant dans la mesure où une augmentation de la concentration en sel de lithium dans un électrolyte conventionnel s'accompagne généralement d'une baisse de conductivité ionique, d'une augmentation de la viscosité et d'une diminution de la mobilité des ions lithium, induisant une diminution de la capacité spécifique et une limitation quant au régime de courant pouvant être utilisé. Grâce à l'utilisation d'un tel électrolyte, la dissolution et la diffusion de la structure organique rédox de l'électrode positive dans la batterie sont 30 fortement limitées. PP000523FR 8 En outre, la batterie lithium organique de l'invention présente l'avantage de pouvoir être mise en oeuvre avec diverses structures organiques rédox sans toutefois devoir modifier leurs structures, notamment par ajout de nouveaux groupes fonctionnels. Dans la présente invention, « un polyether linéaire liquide de faible masse molaire » signifie un polyether linéaire liquide de masse molaire inférieure ou égale à 10 000 g-mo1-1 environ, de préférence inférieure ou égale à 2000 g-mo1-1 environ, et de préférence encore inférieure ou égale à 600 g-mo1-1 environ. Le polyether linéaire liquide de faible masse molaire de l'électrolyte de la batterie de l'invention peut être choisi parmi : * les polyéthylènes glycols de formule H-[0-CH2-CH2]m-OH dans laquelle m est compris entre 1 et 13, * les éthers de glycol de formule R-[0-CH2-CH2]p-O-R' dans laquelle 15 pest compris entre 1 et 13 et R et R', identiques ou différents, sont des groupes alkyle linéaires, ramifiés ou cycliques, pouvant comprendre de 1 à 20 atomes de carbone, * les éthers de formule R1-[CH2-0],1-R1' dans laquelle q est compris entre 1 et 13, R1 et R1', identiques ou différents, sont des groupes alkyle 20 linéaires, ramifiés ou cycliques, pouvant comprendre de 1 à 20 atomes de carbone et éventuellement des hétéroatomes, * les éthers cycliques pouvant comprendre de 2 à 20 atomes de carbone, les polyéthers cycliques pouvant comprendre de 3 à 40 atomes de carbone, et 25 * un de leurs mélanges. Le(s) polyéther(s) utilisé(s) dans l'électrolyte de l'invention est (sont) particulièrement stable(s) vis-à-vis du lithium et des structures organiques rédox, permettant ainsi de limiter au maximum les réactions parasites. Dans un mode de réalisation préféré, le polyether linéaire liquide de 30 faible masse molaire est le tétra éthylène glycol diméthyléther (TEGDME) de PP000523FR 9 formule CH30-(CH2-CH2)4-0CH3 (i.e. R, R' = CH3 et p = 4) ou le tétra éthylène glycol (TEG) de formule H-(0-CH2_CH2)4-0H (i.e. m = 4). Le sel de lithium L1 peut être choisi parmi le fluorate de lithium (LiF03), le bis(trifluorométhanesulfonyl) imide de lithium (LiTFSI), l'hexafluorophosphate de lithium (LiPF6), le fluoroborate de lithium (LiBF4), le métaborate de lithium (LiB02), le perchlorate de lithium (LiC104), le nitrate de lithium (LiNO3), le lithium bis(fluorosulfonyl)imide (LiFSI), le lithium bis(oxalato)borate (L1B(C204)2 ou LiBOB) et leurs mélanges. LiTFSI est le sel de lithium L1 préféré. Il va de soi que l'électrolyte de la batterie de l'invention est non-aqueux, c'est-à-dire qu'il ne comprend donc pas d'eau ou de solvants aqueux. En effet, un électrolyte aqueux n'est pas compatible avec une électrode négative en lithium métal. L'électrolyte ne comprend pas, de préférence, de solvants organiques 15 de type carbonate, ces derniers étant instables en présence d'une électrode au lithium à long terme et conduisant à la consommation de cette dernière par la formation d'une mousse de lithium. Selon une première variante, l'électrolyte est un électrolyte liquide. Il imbibe alors complètement le séparateur poreux afin d'en imprégner la 20 porosité. Le choix du séparateur poreux n'est pas limitatif et celui-ci est bien connu de l'homme du métier. Le séparateur poreux peut être en un matériau poreux non conducteur électronique, généralement en un matériau polymère à base de polyoléfine 25 (e.g. polyéthylène) ou en fibres (e.g. fibres de verre ou fibres de bois). Selon cette première variante, la concentration du sel de lithium 1-1 dans l'électrolyte liquide va de 1,6 à 8 mol/1 environ, de préférence de 1,8 à 6 mol/1 environ, et de préférence encore de 2,1 à 5 mol/1 environ. PP000523FR 10 L'électrolyte liquide peut être constitué par un sel de lithium L1 en solution dans un solvant comprenant au moins un polyéther linéaire liquide de faible masse molaire. L'électrolyte liquide peut être uniquement constitué d'un sel de 5 lithium L1 et d'un polyéther linéaire liquide de faible masse molaire. L'électrolyte liquide est, de préférence, une solution comprenant 4,5 mol/Ide LiTFSI dans du TEGDME. Selon une deuxième variante, l'électrolyte est un électrolyte polymère gélifié. 10 Le rapport 0/Li de l'électrolyte polymère gélifié peut aller de 2 à 15 environ, de préférence de 3 à 10 environ, et de préférence encore de 4 à 8 environ. Le liant polymère P2 de l'électrolyte polymère gélifié doit être soluble dans le polyéther linéaire liquide de faible masse molaire. 15 Le liant polymère P2 peut permettre de solubiliser le sel de lithium 1-1 présent en grande concentration dans l'électrolyte polymère gélifié et d'assurer la tenue mécanique dudit électrolyte polymère gélifié. L'électrolyte polymère gélifié peut alors être utilisé seul, c'est-à-dire sans séparateur poreux, et ainsi former un film d'électrolyte sec autoporté. 20 Le liant polymère P2 de l'électrolyte polymère gélifié peut être choisi parmi : * les polyoléfines telles que les homopolymères ou les copolymères d'éthylène, les homopolymères ou les copolymères de propylène (e.g. copolymère d'éthylène et de propylène) ; 25 * les polymères comprenant plusieurs unités éthers tels que les polyéthers, les polyétherimides ou les polyvinyles éthers ; * les polymères halogénés tels que les homopolymères ou les copolymères de chlorure de vinyle, de fluorure de vinylidène (PVdF), de chlorure de vinylidène, de tétrafluorure d'éthylène ou de PP000523FR 11 chlorotrifluoroéthylène ou les copolymères de fluorure de vinylidène et de hexafluoropropylène (PVdF-co-HFP) ; * les polymères non conducteurs électroniques de type anionique tels que le poly(styrène sulfonate), le poly(acide acrylique), le poly(glutamate), 5 l'alginate, la gélatine ou la pectine ; * les polyacrylates ; les élastomères tels que les homopolymères ou les copolymères d'éthylène, de propylène, de styrène, de butadiène ou de chloroprène ; et * un de leurs mélanges. 10 Par copolymère, on entend dans le présent texte, un composé polymère obtenu à partir d'au moins deux monomères différents. Le liant polymère P2 peut avoir une masse molaire strictement supérieure à 10 000 g-mo1-1 environ, de préférence strictement supérieure à 50 000 g-mo1-1 environ, et de préférence encore strictement supérieure à 15 100 000 g-mo1-1 environ. Les polyéthers peuvent présenter une structure linéaire, peigne ou à blocs. À titre d'exemples de polyéthers, on peut citer les homopolymères ou les copolymères d'oxyde d'éthylène (e.g. POE, copolymère du POE), d'oxyde 20 de méthylène, d'oxyde de propylène, d'épichlorhydrine ou d'allylglycidyléther. L'électrolyte polymère gélifié peut comprendre de 40 à 80% en masse environ de liant polymère P2, et de préférence de 50 à 70% en masse environ de liant polymère P2, par rapport à la masse totale de l'électrolyte polymère gélifié. 25 Selon une forme de réalisation particulièrement préférée de l'invention, le liant polymère P2 est un mélange d'un polymère P2-A et d'un polymère P2-B, ledit polymère P2-A permettant de solubiliser le sel de lithium L1 présent en grande concentration dans l'électrolyte polymère gélifié et ledit polymère P2_13 permettant d'assurer la tenue mécanique dudit électrolyte polymère gélifié. PP000523FR 12 Le polymère P2-A peut être un polymère comprenant plusieurs unités éthers tel que défini précédemment. Le polymère P2-B peut être un polymère halogéné tel que défini précédemment. L'électrolyte polymère gélifié peut comprendre de 5 à 30% en masse environ de polymère P2-A, et de préférence de 10 à 25% en masse environ de polymère P2-Af par rapport à la masse totale de l'électrolyte polymère gélifié. Les polymères P2_A préférés sont le copolymère d'oxyde d'éthylène et d'oxyde de propylène et le copolymère d'oxyde d'éthylène et d'oxyde de 10 butylène. L'électrolyte polymère gélifié peut comprendre de 20 à 50% en masse environ de polymère P2-B, et de préférence de 30 à 45% en masse environ de polymère P2-B, par rapport à la masse totale de l'électrolyte polymère gélifié. Les polymères P2-13 préférés sont le polyfluorure de vinylidène (PVdF) et 15 le copolymère de fluorure de vinylidène et de hexafluoropropylène (PVd F-co- H FP). L'électrolyte polymère gélifié peut comprendre de 18 à 50% en masse environ de sel de lithium L1, de préférence encore de 25 à 50% en masse environ de sel de lithium L1, et de préférence encore de 30 à 45% en masse 20 environ de sel de lithium L1 par rapport à la masse totale de l'électrolyte polymère gélifié. L'électrolyte polymère gélifié peut comprendre de 1 à 35% en masse environ de polyether linéaire liquide de faible masse molaire, de préférence de 2 à 30% en masse environ de polyether linéaire liquide de faible masse 25 molaire, et de préférence encore de 2 à 15% en masse environ de polyether linéaire liquide de faible masse molaire, par rapport à la masse totale de l'électrolyte polymère gélifié. La batterie conforme à l'invention peut fonctionner entre 0 et 110°C environ, et de préférence entre 20 et 100°C environ. PP000523FR 13 Dans un mode de réalisation particulier de l'invention, l'électrode positive de la batterie de l'invention comprend au moins 50% en masse environ de structure organique rédox, et de préférence au moins 65% en masse environ de structure organique rédox, par rapport à la masse totale de ladite électrode positive. Dans la présente invention, l'expression « structure organique rédox » signifie une structure organique électroactive capable de réagir réversiblement avec le Li, c'est-à-dire une structure organique capable de mettre en oeuvre une ou plusieurs réactions d'oxydoréductions réversibles, en échangeant des électrons avec une électrode et simultanément en s'associant avec des ions lithium. La structure organique rédox représente la matière active de l'électrode positive (i.e. le matériau d'électrode positive) de la batterie lithium organique de l'invention. Dans la présente invention, la structure organique rédox étant différente des agents soufrés choisis parmi le soufre élémentaire 58 et les composés organiques soufrés comprenant au moins une liaison S-S, celle-ci n'est pas une matière active d'électrode positive telle que celles généralement utilisées comme matière active d'électrode positive d'une batterie lithium soufre. Les composés organiques soufrés comprenant au moins une liaison S-S peuvent être les polysulfures organiques, notamment ceux de formule générale R2-S-S,-,-R3 dans laquelle R2 et R3, identiques ou différents, représentent une chaîne alkyle linéaire, ramifiée ou cyclique, pouvant comprendre de 1 à 20 atomes de carbone, et n étant compris entre 1 et 50 ; et les polymères disulfures présentant un enchaînement de liaisons S-S pouvant être cassées lors du cycle de décharge d'une batterie lithium soufre, et reformées lors du cycle de charge. Selon une forme particulièrement préférée de l'invention, la structure organique rédox comprend au moins deux fonctions carbonyles C=0, deux 30 fonctions thiones C=S ou deux fonctions imines C=N, éventuellement PP000523FR 14 présentes sur au moins un noyau aromatique. Les fonctions carbonyles sont préférées. Selon une forme particulièrement préférée de l'invention, la structure organique rédox appartient à l'une quelconque des familles suivantes : les quinones, les anthraquinones, les benzoquinones, les naphthoquinones, les oxo-indolylidènes, les composés dérivés du squelette C606 (i.e. dérivés du rhodizonate), les composés comprenant au moins un pyracène tétracyclique, et les composés dérivés du squelette calix[4]arène. La structure organique rédox comprenant au moins deux fonctions 10 thiones C=S peut être choisie parmi les équivalents soufrés de ces composés, par exemple les cyclohexadiènedithiones, les composés dérivés du squelette C252(C6H4)2, les thio-indolylidènes et les dérivés du squelette C6OnS6-n. L'électrode positive peut comprendre de 1 à 30% en masse environ, et de préférence de 2 à 20% environ en masse environ d'agent générant une 15 conductivité électronique, par rapport à la masse totale de l'électrode positive. L'agent générant une conductivité électronique convenant pour la présente invention est de préférence choisi parmi le noir de carbone, le carbone SP, le noir d'acétylène, les fibres et nanofibres de carbone, les nanotubes de carbone, le graphène, le graphite, les particules et fibres 20 métalliques et l'un de leurs mélanges. L'agent générant une conductivité électronique est de préférence le noir de carbone. De préférence, l'agent générant une conductivité électronique est sous forme de particules sphériques (i.e. sous forme de billes) afin de favoriser la 25 conduction notamment dans le sens perpendiculaire à l'électrode positive (i.e. dans le sens de son épaisseur) et ainsi de favoriser les processus électrochimiques au sein de l'électrode. En effet, les particules d'agent générant une conductivité électronique sous forme sphériques ont une propension à former des réseaux conducteurs tridimensionnels. 30 A titre d'exemple de noir de carbone, on peut citer les noirs de carbone commercialisés sous les références : Ketjenblack 600JD®, Ketjenblack 7003D® PP000523FR 15 et Timcal Ensaco 350G®. Selon une forme de réalisation particulière, l'électrode positive comprend de 2 à 30% en masse environ de liant polymère P1, et de préférence de 5 à 20% en masse environ de liant polymère Pl., par rapport à la 5 masse totale de l'électrode positive. Le liant polymère P1 peut être choisi parmi les copolymères et les homopolymères d'éthylène ; les copolymères et les homopolymères de propylène ; les homopolymères et les copolymères d'oxyde d'éthylène (e.g. POE, copolymère du POE), d'oxyde de méthylène, d'oxyde de propylène, 10 d'épichlorhydrine, d'allylglycidyléther et leurs mélanges ; les polymères halogénés tels que les homopolymères et les copolymères de chlorure de vinyle, de fluorure de vinylidène (PVdF), de chlorure de vinylidène, de tétrafluorure d'éthylène, ou de chlorotrifluoroéthylène, les copolymères de fluorure de vinylidène et de hexafluoropropylène (PVdF-co-HFP) ou leurs 15 mélanges ; les polyacrylates tels que le polyméthacrylate de méthyle ; les polyalcools tels que l'alcool polyvinylique (PVA) ; les polymères conducteurs électroniques tels que la polyaniline, le polypyrrole, les polyfluorènes, les polypyrènes, les polyazulènes, les polynaphtalènes, les polyacétylènes, le poly(p-phénylène-vinylène), les polycarbazoles, les polyindoles, les 20 polyazépines, les polythiophènes, le polysulfure de p-phénylène ou leurs mélanges ; les polymères de type cationique tels que le polyéthylèneimine (PEI), la polyaniline sous forme de sel éméraldine (ES), le poly(N-vinylimidazole quaternisé), le poly(acrylamide-co-chlorure de diallyldiméthyl ammonium) (AMAC) ou leurs mélanges ; et un de leurs 25 mélanges. Le liant polymère P1 est de préférence un copolymère du POE ou un copolymère de fluorure de vinylidène et de hexafluoropropylène. L'électrode positive peut comprendre en outre au moins un polyéther linéaire liquide de faible masse molaire tel que défini dans la présente 30 invention. La présence du polyéther linéaire liquide de faible masse molaire dans l'électrode positive permet d'améliorer sa conductivité ionique. PP000523FR 16 L'électrode positive peut alors comprendre de 2 à 30% en masse environ de polyéther linéaire liquide de faible masse molaire, et de préférence de 8 à 20% en masse environ de polyéther linéaire liquide de faible masse molaire, par rapport à la masse totale de l'électrode positive. L'électrode positive peut comprendre en outre au moins un sel de lithium L2. L'électrode positive peut alors comprendre de 1 à 25% en masse environ de sel de lithium L2, de préférence de 1 à 15% en masse environ de sel de lithium L2, et de préférence encore de 1 à 10% en masse environ de sel 10 de lithium L2, par rapport à la masse totale de l'électrode positive. Le sel de lithium L2 peut être choisi parmi le fluorate de lithium (LiF03), le bis(trifluorométhanesulfonyl) imide de lithium (LiTFSI), l'hexafluorophosphate de lithium (LiPF6), le fluoroborate de lithium (LiBF4), le métaborate de lithium (LiB02), le perchlorate de lithium (LiCI04), le nitrate de 15 lithium (LiNO3), le lithium bis(fluorosulfonyl)imide (LiFSI), le lithium bis(oxalato)borate (L1B(C204)2 ou LIBOB) et leurs mélanges. LiTFSI est le sel de lithium L2 préféré. L'électrode positive de l'invention peut présenter une porosité inférieure ou égale à 40% en volume environ, et de préférence inférieure ou 20 égale à 30% en volume environ, par rapport au volume total de l'électrode positive. Cela permet ainsi d'améliorer la densité d'énergie de la batterie. Il convient de noter que la masse totale de l'électrode positive comprend la masse de la structure organique rédox, la masse du liant polymère P1, la masse de l'agent générant une conductivité électronique, 25 éventuellement la masse du polyéther linéaire liquide de faible masse molaire s'il est présent et éventuellement la masse du sel de lithium L2 s'il est présent. L'électrode positive peut être préparée : a) en mélangeant au moins une structure organique rédox avec au moins un agent générant une conductivité électronique, au moins un liant 30 polymère P1, éventuellement au moins un sel de lithium L2, éventuellement au PP000523FR 17 moins un polyéther linéaire liquide de faible masse molaire, et éventuellement au moins un solvant dudit liant polymère P1, pour obtenir une pâte d'électrode, b) en appliquant ladite pâte d'électrode sur au moins un support, c) en séchant ladite pâte d'électrode pour obtenir une électrode 5 positive sous forme de film supporté. Le liant polymère P1, le sel de lithium L2 et le polyéther linéaire liquide de faible masse molaire sont tels que définis dans la présente invention. L'étape a) peut être réalisée par extrusion ou par broyage. L'extrusion est très avantageuse puisqu'elle permet d'obtenir 10 facilement des électrodes peu poreuses tout en utilisant peu de solvant. Elle permet également d'éviter une étape de calandrage sur l'électrode sèche qui peut engendrer des modifications de structure de l'électrode, et nuire à la qualité du réseau percolant électronique. Enfin, l'étape de calandrage présente l'inconvénient d'augmenter le nombre d'étapes pour obtenir l'électrode et ainsi 15 son coût de production. Le solvant du liant polymère P1 de l'étape a) permet de solubiliser ledit liant polymère P1. Lorsqu'il est présent, ledit solvant représente de préférence moins de 30% en masse environ de la masse totale du mélange de la structure 20 organique rédox, d'agent générant une conductivité électronique, de liant polymère P1, éventuellement de sel de lithium L2 et éventuellement de polyéther linéaire liquide de faible masse molaire. L'utilisation lors de la fabrication de l'électrode positive d'une faible quantité de solvant du liant polymère P1 permet de conduire à une électrode 25 positive de faible porosité (i.e. 40% en volume environ). Cette faible porosité permet de contrôler et d'optimiser la quantité de structure organique rédox présente dans l'électrode positive, et ainsi de parvenir à des densités volumiques d'énergie optimales. Le solvant de l'étape a) peut être choisi parmi l'eau, la 30 N-méthylpyrrolidone, les solvants de type carbonate, tels que le carbonate PP000523FR 18 d'éthylène, le carbonate de propylène, le carbonate de diméthyle, le carbonate de diéthyle ou le carbonate de méthyle et d'éthyle, l'acétone, les alcools tels que le méthanol, l'éthanol ou le propanol, et leurs mélanges. Le solvant est de préférence choisi parmi l'eau, l'acétone, les alcools, 5 et leurs mélanges. L'étape b) peut être réalisée par laminage ou par enduction. Le support peut être un collecteur de courant et/ou un film de support. À titre d'exemple de collecteur de courant, on peut citer un collecteur de courant en aluminium recouvert d'une couche à base de carbone (couche 10 anticorrosion). À titre d'exemple de film de support, on peut citer un film plastique de type polyéthylène téréphtalate (PET) siliconé. Le film supporté d'électrode positive obtenu à l'issue de l'étape c) peut avoir une épaisseur allant de 2 à 100 pm environ, et de préférence de 10 à 15 60 pm environ. L'étape c) peut être réalisée à une température suffisante pour permettre d'éliminer le solvant de l'étape a). L'invention a pour deuxième objet un procédé de fabrication d'une batterie lithium organique telle que définie dans le premier objet de 20 l'invention, caractérisé en ce qu'il comprend les étapes suivantes : A) une étape de préparation d'un électrolyte liquide ou d'un électrolyte polymère gélifié tel que défini dans la présente invention, notamment par mélange d'au moins un polyéther linéaire liquide de faible masse molaire avec au moins un sel de lithium 25 ledit procédé comprenant en outre l'une ou l'autre des séquences B1 ou B2 suivantes : B1) une étape d'assemblage d'une électrode positive, d'une électrode négative, telles que définies dans la présente invention, et d'un électrolyte polymère gélifié préparé à l'étape A), ou PP000523FR 19 B2-i) une étape d'assemblage d'une électrode positive, d'une électrode négative et d'un séparateur poreux, tels que définis dans la présente invention, et B2-ii) une étape d'imprégnation de l'assemblage tel qu'obtenu à 5 l'étape B2-i) par l'électrolyte liquide préparé à l'étape A). Le polyether linéaire liquide de faible masse molaire, le sel de lithium L1 et le liant polymère P2 sont tels que définis dans le premier objet de l'invention. L'électrolyte liquide de l'étape A) est de préférence préparé en 10 dissolvant sous agitation au moins un sel de lithium L1 dans un polyether linéaire liquide de faible masse molaire, éventuellement à une température allant de 20 à 120°C environ. L'électrolyte polymère gélifié de l'étape A) peut être obtenu par extrusion d'au moins un liant polymère P2 avec une solution comprenant au 15 moins un polyether linéaire liquide de faible masse molaire et au moins un sel de lithium L1 pour obtenir une pâte d'électrolyte, puis par laminage de la pâte d'électrolyte, notamment entre deux films de support pour obtenir un film d'électrolyte polymère gélifié. L'extrusion peut être réalisée à une température allant de 60 à 170°C 20 environ. Les deux films de support peuvent être des films plastiques de PET silicones. La présente invention est illustrée par les exemples ci-après, auxquels elle n'est cependant pas limitée. 25 EXEMPLES Les matières premières utilisées dans les exemples sont listées ci-après : - noir de carbone « Ketjen black 6003D® », AkzoNobel, PP000523FR 20 - Indigotine, 2-(1,3-dihydro-3-oxo-2H-indole-2-ylidène)-1,2-dihydro3H-indole-3-one, de pureté 95%, Sigma Aldrich, - copolymère du POE (co-POE), Mw 105 g.mo1-1, « ZSN 8100 », Zeospan - copolymère de fluorure de vinylidène et de hexafluoropropylène (PVdF-co-HFP), Mw = 6.105 g.mo1-1, « Solex », Solvay, - LiTFSI, 3M, - Film de PET silicone, Mitsubishi, - Tétra éthylène glycol diméthyléther (TEGDME) de pureté 99%, Sigma Aldrich, - Séparateur monocouche en polypropylène, Celgard 2500, - N-méthylpyrrolidone (NMP), de pureté 99,5%, Sigma Aldrich. Sauf indications contraires, tous les matériaux ont été utilisés tels que reçus des fabricants. EXEMPLE 1 Fabrication de batteries B-1, B-2 et B-3 1.1 Préparation de l'électrode positive 3 g de noir de carbone Ketjenblack, 21 g d'Indigotine, 4,8 g de copolymère du co-POE, 1,2 g de sel de lithium (LiTFSI) et 5 g d'eau ont été mélangés à 80°C pendant 20 minutes dans un mélangeur vendu sous la dénomination commerciale Plastograph® EC par la société Brabender®. La quantité d'eau utilisée représentait 16,6% en masse environ de la masse totale du noir de carbone, de l'Indigotine, du copolymère du co-POE et du sel de lithium LiTFSI. La pâte ainsi obtenue a ensuite été laminée à 95°C sur un collecteur de courant en aluminium recouvert d'une couche à base de carbone. PP000523FR 21 Le film ainsi obtenu a été séché à 110°C pendant 20 minutes dans une étuve pour obtenir une électrode positive E-1 sous forme de film conforme à l'invention. Le tableau 1 ci-dessous présente la composition massique de 5 l'électrode positive E-1 obtenue : TABLEAU 1 Electrode Noir de Sel de Co-POE Indigo positive carbone lithium (0/0) (0/0) (0/0) (0/0) E-1 10 4 16 70 1.2 Préparation d'électrolytes polymères gélifiés Du sel de lithium (LiTFSI) a été dissous dans du TEGDME sous 10 agitation magnétique à 50°C. Puis, au mélange obtenu, a été ajouté un copolymère du POE Zeospan® et un copolymère de fluorure de vinylidène et de hexafluoropropylène (PVdF-co-HFP). Le mélange résultant a été malaxé dans le mélangeur Plastograph® EC tel que décrit dans l'exemple 1.1, à 130°C pendant 40 minutes. La pâte d'électrolyte obtenue a été laminée à 125°C 15 entre deux films plastiques de PET silicones. Le tableau 2 ci-dessous présente la composition massique de deux électrolytes polymères gélifiés obtenues : TABLEAU 2 Electrolyte TEGDME Sel de Co-POE PVdF-co-HFP Rapport Polymère (0/0) lithium (0/0) (0/0) 0/Li gélifié (0/0) PG-1 6 39 20 35 4 PG-2 24,7 13,3 22 40 22 20 1.3 Préparation d'un électrolyte polymère solide L'électrolyte polymère solide a été préparé par extrusion d'un mélange de sel de lithium (LiTFSI), de copolymère du POE Zeospan® et de PVDF-co- PP000523FR 22 HFP, puis par laminage de la pâte d'électrolyte obtenue à 125°C entre deux films plastiques de PET silicones. Le tableau 3 ci-dessous présente la composition massique de l'électrolyte polymère solide obtenu : TABLEAU 3 Electrolyte TEGDME Sel de Co-POE PVdF-co-HFP Polymère (0/0) lithium (0/0) (0/0) solide ( 0/0) PS-1 0 12 48 40 L'électrolyte polymère solide non conforme à l'invention et tel que préparé ci-dessus, comprend une concentration en sel de lithium telle que le rapport 0/Li du nombre d'atomes d'oxygène fournis par les unités éthers du 10 co-POE sur le nombre d'ions lithium fournis par le sel de lithium est de 22. 1.4 Fabrication de batteries lithium organique Trois batteries B-1, B-2 et B-3 ont été préparées en assemblant sous atmosphère anhydre (air avec un point de rosée PP000523FR 23 En revanche, les batteries B-2 et B-3 ne sont pas conformes à l'invention puisqu'elles ne comprennent pas un électrolyte liquide ou polymère gélifié tel que défini dans la présente invention. La capacité spécifique (en mAh/g) de la batterie B-1 (courbe avec les ronds pleins), de la batterie B-2 (courbe avec les triangles pleins), et de la batterie B-3 (courbe avec les carrés pleins) en fonction du nombre de cycles à un régime de courant de C/10 et à une température de 100°C est reportée sur la figure 1. Ces résultats montrent que l'utilisation d'un électrolyte polymère gélifié tel que défini dans la présente invention permet de conserver une capacité spécifique initiale du même ordre de grandeur que celles obtenues avec un électrolyte polymère solide (batterie B-3) dans des batteries lithium organique. La capacité relative correspondant au rapport de la capacité de décharge du cycle n sur la capacité de décharge du premier cycle, des batteries B-1 (courbe avec les ronds pleins), B-2 (courbe avec les triangles pleins) et B-3 (courbe avec les carrés pleins) en fonction du nombre de cycles à un régime de courant de C/10 et une température de 100°C est reportée sur la figure 2. En particulier, la figure 2 montre pour la batterie B-3 (électrolyte polymère solide) une chute très rapide de la capacité de décharge au cours des premiers cycles et l'absence de stabilisation dans les cycles ultérieurs, probablement liées à une dissolution de l'Indigotine dans l'électrolyte polymère solide et ainsi, sa diffusion. En revanche, l'utilisation d'un électrolyte polymère gélifié tel que défini dans la présente invention permet d'améliorer significativement la cyclabilité de la batterie lithium organique. L'utilisation d'un électrolyte polymère solide présentant une concentration en sel de lithium telle que le rapport 0/Li du nombre d'atomes d'oxygène fournis par les unités éthers du co-POE sur le nombre d'ions lithium fournis par le sel de lithium est inférieure à 15 n'est pas non plus approprié puisqu'il engendrerait une augmentation significative de la viscosité de PP000523FR 24 l'électrolyte, et ainsi un abaissement significatif de la capacité restituée et donc de la densité d'énergie. EXEMPLE 2 Fabrication de batteries B-4 et B-5 2.1 Préparation de l'électrode positive 1,75 g de noir de carbone Ketjenblack, 24,5 g d'Indigotine, 4,53 g de TEGDME, 1,42 g de sel de lithium (LiTFSI), 2,8 g de polymère PVDF-co-HFP et 5 g de N-méthylpyrrolidone (NMP) ont été mélangés à 120°C pendant 20 minutes dans un mélangeur vendu sous la dénomination commerciale Plastograph® EC par la société Brabender®. La quantité de NMP utilisée représentait 14% en masse environ de la masse totale du noir de carbone, de l'Indigotine, du TEGDME, du sel de lithium LiTFSI et du PVDF-co-HFP. La pâte ainsi obtenue a ensuite été laminée à 80°C sur un collecteur de courant en aluminium recouvert d'une couche à base de carbone. Le film ainsi obtenu a été séché à 110°C pendant 20 minutes dans une étuve pour obtenir une électrode positive E-2 sous forme de film conforme à l'invention. Le tableau 4 ci-dessous présente la composition massique de l'électrode positive E-2 obtenue : TABLEAU 4 Electrode Noir de Sel de TEGDME PVDF-co- Indigo positive carbone lithium (0/0) HFP (0/0) (0/0) (0/0) (0/0) E-2 5 4,06 12,94 8 70 2.2 Préparation de deux électrolytes liquides Deux électrolytes liquides L-1 et L-2 ont été préparés par dissolution d'un sel de lithium LiTFSI dans du TEGDME sous agitation magnétique pendant 25 10 min à 50°C. L'électrolyte liquide L-1, conforme à l'invention, présentait une PP000523FR 25 concentration en sel de lithium égale à 2,27 mol/I. L'électrolyte liquide L-2, non conforme à l'invention, présentait une concentration de 0,9 mol/I. 2.3 Fabrication de batteries lithium organique Deux batteries B-4 et B-5 ont été préparées en assemblant sous 5 atmosphère anhydre (air avec un point de rosée REVENDICATIONS1. Batterie lithium organique comprenant : - une électrode négative comprenant du lithium métal ou un alliage de lithium métal, - une électrode positive éventuellement supportée par un collecteur de courant, ladite électrode positive comprenant au moins une structure organique rédox, au moins un liant polymère P1 et au moins un agent générant une conductivité électronique, ladite structure organique rédox étant différente des agents soufrés choisis parmi le soufre élémentaire S8 et les composés organiques soufrés comprenant au moins une liaison S-S, ladite batterie lithium organique étant caractérisée en ce qu'elle comprend en outre un électrolyte comprenant au moins un sel de lithium L1 et au moins un polyéther linéaire liquide de faible masse molaire, étant entendu que : * lorsque l'électrolyte est un électrolyte liquide, la concentration en sel de lithium L1 dans ledit électrolyte liquide est d'au moins 1,6 mol/I, et l'électrolyte liquide imprègne un séparateur poreux, et * lorsque l'électrolyte est un électrolyte polymère gélifié, il comprend en outre au moins un liant polymère P2 et la concentration en sel de lithium L1 dans ledit électrolyte polymère gélifié est telle que le rapport 0/Li est d'au plus 15, étant entendu que dans le rapport 0/Li, « 0 » désigne le nombre d'atomes d'oxygène fournis par les unités éthers du polyéther linéaire liquide de faible masse molaire, et éventuellement par les unités éthers du liant polymère P2 s'il en contient, et « Li » désigne le nombre d'ions lithium fournis par le sel de lithium L1. 2. Batterie selon la revendication 1, caractérisée en ce que le polyéther linéaire liquide de faible masse molaire est un polyéther linéaire liquide de masse molaire inférieure ou égale à 10 000 g-mo1-1. 3. Batterie selon la revendication 1 ou 2, caractérisée en ce que le 30 sel de lithium L1 est choisi parmi le fluorate de lithium (LiF03), lePP000523FR 27 bis(trifluorométhanesulfonyl) imide de lithium (LiTFSI), l'hexafluorophosphate de lithium (LiPF6), le fluoroborate de lithium (LiBF4), le métaborate de lithium (LiB02), le perchlorate de lithium (LiCI04), le nitrate de lithium (LiNO3), le lithium bis(fluorosulfonyl)imide (LiFSI), le lithium bis(oxalato)borate (L1B(C204)2 ou LiBOB) et leurs mélanges. 4. Batterie selon l'une quelconque des revendications précédentes, caractérisée en ce que la structure organique rédox comprend au moins deux fonctions carbonyles C=0, deux fonctions thiones C=S ou deux fonctions imines C=N. 5. Batterie selon l'une quelconque des revendications précédentes, caractérisée en ce que l'électrode positive comprend au moins 50% en masse de structure organique rédox par rapport à la masse totale de ladite électrode positive. 6. Batterie selon l'une quelconque des revendications 15 précédentes, caractérisée en ce que l'électrode positive comprend de 1 à 30% en masse d'agent générant une conductivité électronique par rapport à la masse totale de l'électrode positive. 7. Batterie selon l'une quelconque des revendications précédentes, caractérisée en ce que l'agent générant une conductivité 20 électronique est choisi parmi le noir de carbone, le carbone SP, le noir d'acétylène, les fibres et nanofibres de carbone, les nanotubes de carbone, le graphène, le graphite, les particules et fibres métalliques et l'un de leurs mélanges. 8. Batterie selon l'une quelconque des revendications 25 précédentes, caractérisée en ce que l'électrode positive comprend de 2 à 30% en masse de liant polymère P1 par rapport à la masse totale de l'électrode positive. 9. Batterie selon l'une quelconque des revendications précédentes, caractérisée en ce que le liant polymère P1 est choisi parmi les 30 copolymères et les homopolymères d'éthylène ; les copolymères et les homopolymères de propylène ; les homopolymères et les copolymères d'oxydePP000523FR 28 d'éthylène, d'oxyde de méthylène, d'oxyde de propylène, d'épichlorhydrine, d'allylglycidyléther et leurs mélanges ; les polymères halogénés ; les polyacrylates ; les polyalcools ; les polymères conducteurs électroniques ; les polymères de type cationique ; et un de leurs mélanges. 10. Batterie selon l'une quelconque des revendications précédentes, caractérisée en ce que le liant polymère P2 est choisi parmi les polyoléfines, les polymères comprenant plusieurs unités éthers, les polymères halogénés, les polymères non conducteurs électroniques de type anionique, les polyacrylates, les élastomères et un de leurs mélanges. 11. Batterie selon l'une quelconque des revendications précédentes, caractérisée en ce que l'électrolyte polymère gélifié comprend de 40 à 80% en masse de liant polymère P2 par rapport à la masse totale de l'électrolyte polymère gélifié. 12. Batterie selon l'une quelconque des revendications précédentes, caractérisée en ce que le liant polymère P2 est un mélange d'un polymère P2-A et d'un polymère P2-B, ledit polymère P2-A permettant de solubiliser le sel de lithium L1 présent en grande concentration dans l'électrolyte polymère gélifié et ledit polymère P2-13 permettant d'assurer la tenue mécanique dudit électrolyte polymère gélifié. 13. Batterie selon la revendication 12, caractérisée en ce que le polymère P2_A est un polymère comprenant plusieurs unités éthers et le polymère P2-13 est un polymère halogéné. 14. Batterie selon l'une quelconque des revendications précédentes, caractérisée en ce que le rapport 0/Li de l'électrolyte polymère 25 gélifié va de 3 à 10. 15. Batterie selon l'une quelconque des revendications précédentes, caractérisée en ce que l'électrolyte polymère gélifié comprend de 1 à 35% en masse de polyéther linéaire liquide de faible masse molaire par rapport à la masse totale de l'électrolyte polymère gélifié.PP000523FR 29 16. Batterie selon l'une quelconque des revendications 1 à 9, caractérisée en ce que la concentration du sel de lithium L1 dans l'électrolyte liquide va de 1,8 à 6 mol/I. 17. Procédé de fabrication d'une batterie lithium organique telle 5 que définie dans l'une quelconque des revendications 1 à 16, caractérisé en ce qu'il comprend les étapes suivantes : A) une étape de préparation d'un électrolyte liquide ou d'un électrolyte polymère gélifié tel que défini dans l'une quelconque des revendications 1 à 16, 10 ledit procédé comprenant en outre l'une ou l'autre des séquences B1 ou B2 suivantes : B1) une étape d'assemblage d'une électrode positive, d'une électrode négative, telles que définies dans l'une quelconque des revendications 1 à 16, et d'un électrolyte polymère gélifié préparé à l'étape A), ou 15 B2-i) une étape d'assemblage d'une électrode positive, d'une électrode négative et d'un séparateur poreux, tels que définis dans l'une quelconque des revendications 1 à 16, et B2-ii) une étape d'imprégnation de l'assemblage tel qu'obtenu à l'étape B2-i) par l'électrolyte liquide préparé à l'étape A).